(57)【要約】      （修正有）【課題】広い波長域で一様の偏光変換が可能な、光学フィルムが得られる、熱可塑性樹脂および組成物を提供する。【解決手段】式（Ｉ）および式（ＩＩ）のモノマーからなる群から選ばれる少なくとも１種のモノマーからなる重合体（１）、式（ＩＩＩ）および式（ＩＶ）のモノマーからなる群から選ばれる少なくとも１種のモノマー（２）ならびに光重合開始剤（３）を含む。2009138069.tif 000024【選択図】なし【特許請求の範囲】
【請求項１】
式（Ｉ）で表されるモノマーおよび式（ＩＩ）で表されるモノマーからなる群から選ばれる少なくとも１種のモノマーからなる重合体（１）、式（ＩＩＩ）で表されるモノマーおよび式（ＩＶ）で表されるモノマーからなる群から選ばれる少なくとも１種のモノマー（２）ならびに光重合開始剤（３）を含む組成物。
2009138069.tif 000019
（式（Ｉ）中、Ｒ１は水素原子またはメチル基を表し、Ｒ２は５〜２０員環の芳香族性を有する基を少なくとも１つ有する原子団を表す。Ｘは、炭素数１〜６のアルキレン基、炭素数２〜６のアルキレンオキシ基またはポリアルキレンオキシ基を表す。該ポリアルキレンオキシ基におけるアルキレン基は炭素数２〜６であり、アルキレンオキシ単位の繰り返し数は２〜６である。該アルキレン基、該アルキレンオキシ基またはポリアルキレンオキシ基の水素原子は、炭素数１〜６のアルキル基または水酸基に置換されていてもよく、該アルキレン基、該アルキレンオキシ基またはポリアルキレンオキシ基のメチレン基は、カルボニル基に置換されていてもよい。）
2009138069.tif 000020
（式（ＩＩ）中、Ｒ３は水素原子またはメチル基を表し、Ｒ４は、水素原子または炭素数１〜１２のアルキル基を表す。）
2009138069.tif 000021
（式（ＩＩＩ）中、Ｒ５は水素原子またはメチル基を表し、Ｒ６は５〜２０員環の芳香族炭化水素基または芳香族複素環基を表す。該芳香族炭化水素基または芳香族複素環基は、水酸基、炭素数１〜１２のアルキル基、炭素数１〜１２のアルコキシ基、炭素数５〜１２のアリール基、炭素数７〜１２のアラルキル基、グリシドキシ基、炭素数２〜４のアシル基、カルボキシル基またはハロゲン原子が結合していてもよい。）
2009138069.tif 000022
（式（ＩＶ）中、Ｒ７は水素原子またはメチル基を表し、Ｒ８およびＲ９は、それぞれ独立に、水素原子、炭素数１〜６のアルキル基を表し、Ｒ８およびＲ９が連結した炭素数４〜６のアルキレン基であってもよい。該アルキル基および該アルキレン基の水素原子は水酸基に置換されていてもよく、該アルキル基および該アルキレン基に含まれる炭素原子は、ヘテロ原子に置換されていてもよい。）
【請求項２】
式（Ｉ）で表されるモノマーが、式（Ｉ−１）〜式（Ｉ−３）で表されるモノマーからなる群から選ばれる少なくとも１種のモノマーである請求項１記載の組成物。
2009138069.tif 000023
（式（Ｉ−１）〜式（Ｉ−３）中、Ｒ１は、それぞれ独立に、上記と同じ意味を表す。Ｘ１は、それぞれ独立に、炭素数２〜６のアルキレン基を表す。該アルキレン基の水素原子は、炭素数１〜６のアルキル基または水酸基に置換されていてもよく、該アルキレン基のメチレン基は、カルボニル基に置換されていてもよい。ｎは、それぞれ独立に、０〜２０の整数を表す。Ｒは、それぞれ独立に、水素原子、水酸基、炭素数１〜６のアルキル基、炭素数１〜６のアルコキシ基、またはグリシドキシ基を表し、ｌは、それぞれ独立に、０〜４の整数、ｋは、それぞれ独立に、０〜５の整数を表す。）
【請求項３】
式（ＩＩ）で表されるモノマーが、メチル（メタ）アクリレート、エチル（メタ）アクリレートおよび（メタ）アクリル酸からなる群から選ばれる少なくとも１種のモノマーである請求項１または２記載の組成物。
【請求項４】
式（ＩＩＩ）で表されるモノマーが、Ｎ−ビニルカルバゾール、ビニルナフタレンおよびビニルアントラセンからなる群から選ばれる少なくとも１種のモノマーである請求項１〜３のいずれか記載の組成物。
【請求項５】
式（ＩＶ）で表されるモノマーが、Ｎ，Ｎ−ジメチルアクリルアミド、Ｎ，Ｎ−ジエチルアクリルアミド、Ｎ−（２−ヒドロキシエチル）アクリルアミド、Ｎ−イソプロピルアクリルアミドおよびアクリロイルモルフォリンからなる群から選ばれる少なくとも１種のモノマーである請求項１〜４のいずれか記載の組成物。
【請求項６】
重合体（１）が、式（Ｉ）で表されるモノマーおよび式（ＩＩ）で表されるモノマーからなる請求項１〜５のいずれか記載の組成物。
【請求項７】
請求項１〜６のいずれか記載の組成物を光重合してなる共重合体。
【請求項８】
請求項７記載の共重合体を含む膜を、延伸してなる光学フィルム。
【請求項９】
光学フィルムを透過する透過光の波長νｎｍにおける位相差値Ｒｅ（ν）が、下記式を充足する請求項８記載の光学フィルム。
Ｒｅ（４５０）＜Ｒｅ（５５０）＜Ｒｅ（６５０）
【請求項１０】
請求項１〜６のいずれか記載の組成物を成膜化し、さらに延伸する光学フィルムの製造方法。
【請求項１１】
組成物を含む溶液を平滑な面にキャストして溶媒を留去することによって成膜化する請求項１０記載の光学フィルムの製造方法。
【請求項１２】
請求項１〜６のいずれか記載の組成物の、光学フィルムを製造するための使用。
【請求項１３】
請求項８または９記載の光学フィルムからなる位相差板。
【発明の詳細な説明】
【技術分野】
【０００１】
本発明は、組成物、該組成物から得られる共重合体および光学フィルムならびに該光学フィルムの製造方法に関する。
【背景技術】
【０００２】
特許文献１には、正の屈折率異方性を有するモノマーと負の屈折率異方性を有するモノマーとを含む熱可塑性樹脂を延伸して得られた位相差板が開示されている。しかしながら、かかる熱可塑性樹脂としては、具体的には、ホスゲンとビスフェノールとからなるポリカーボネートしか開示されておらず、ホスゲンを用いることから、該ポリカーボネートの工業的な生産は必ずしも容易ではない。さらに該ポリカーボネートに用いられる負の屈折率異方性を有するモノマーとしては、９−フルオレンとフェノールとの脱水縮合物である下記［Ｆ］および［Ｇ］が開示されているに過ぎない。
【０００３】
2009138069.tif 000002
【０００４】
【特許文献１】国際公開第９９／０６０５７号パンフレット（特許請求の範囲、［０１１９］、［０１３１］［表４］、［０１３７］［表５］、［０１４８］［表８］）
【発明の開示】
【発明が解決しようとする課題】
【０００５】
本発明の課題は、広い波長域で一様の偏光変換が可能になる、新しい熱可塑性樹脂からなる光学フィルム、該熱可塑性樹脂を製造するのに好適な組成物を提供し、同時に該熱可塑性樹脂を、ホスゲンを用いることなく製造する製造方法を提供することである。
【課題を解決するための手段】
【０００６】
本発明は、式（Ｉ）で表されるモノマーおよび式（ＩＩ）で表されるモノマーからなる群から選ばれる少なくとも１種のモノマーからなる重合体（１）、式（ＩＩＩ）で表されるモノマーおよび式（ＩＶ）で表されるモノマーからなる群から選ばれる少なくとも１種のモノマー（２）ならびに光重合開始剤（３）を含む組成物である。
2009138069.tif 000003
（式（Ｉ）中、Ｒ１は水素原子またはメチル基を表し、Ｒ２は５〜２０員環の芳香族性を有する基を少なくとも１つ有する原子団を表す。Ｘは、炭素数１〜６のアルキレン基、炭素数２〜６のアルキレンオキシ基またはポリアルキレンオキシ基を表す。該ポリアルキレンオキシ基におけるアルキレン基は炭素数２〜６であり、アルキレンオキシ単位の繰り返し数は２〜６である。該アルキレン基、該アルキレンオキシ基またはポリアルキレンオキシ基の水素原子は、炭素数１〜６のアルキル基または水酸基に置換されていてもよく、該アルキレン基、該アルキレンオキシ基またはポリアルキレンオキシ基のメチレン基は、カルボニル基に置換されていてもよい。）
2009138069.tif 000004
（式（ＩＩ）中、Ｒ３は水素原子またはメチル基を表し、Ｒ４は、水素原子または炭素数１〜１２のアルキル基を表す。）
2009138069.tif 000005
（式（ＩＩＩ）中、Ｒ５は水素原子またはメチル基を表し、Ｒ６は５〜２０員環の芳香族炭化水素基または芳香族複素環基を表す。該芳香族炭化水素基または芳香族複素環基は、水酸基、炭素数１〜１２のアルキル基、炭素数１〜１２のアルコキシ基、炭素数５〜１２のアリール基、炭素数７〜１２のアラルキル基、グリシドキシ基、炭素数２〜４のアシル基、カルボキシル基またはハロゲン原子が結合していてもよい。）
2009138069.tif 000006
（式（ＩＶ）中、Ｒ７は水素原子またはメチル基を表し、Ｒ８およびＲ９は、それぞれ独立に、水素原子、炭素数１〜６のアルキル基を表し、Ｒ８およびＲ９が連結した炭素数４〜６のアルキレン基であってもよい。該アルキル基および該アルキレン基の水素原子は水酸基に置換されていてもよく、該アルキル基および該アルキレン基に含まれる炭素原子は、ヘテロ原子に置換されていてもよい。）
【０００７】
本発明は、式（Ｉ）で表されるモノマーが、式（Ｉ−１）〜式（Ｉ−３）で表されるモノマーからなる群から選ばれる少なくとも１種のモノマーである上記組成物である。
2009138069.tif 000007
（式（Ｉ−１）〜式（Ｉ−３）中、Ｒ１は、それぞれ独立に、上記と同じ意味を表す。Ｘ１は、それぞれ独立に、炭素数２〜６のアルキレン基を表す。該アルキレン基の水素原子は、炭素数１〜６のアルキル基または水酸基に置換されていてもよく、該アルキレン基のメチレン基は、カルボニル基に置換されていてもよい。ｎは、それぞれ独立に、０〜２０の整数を表す。Ｒは、それぞれ独立に、水素原子、水酸基、炭素数１〜６のアルキル基、炭素数１〜６のアルコキシ基、またはグリシドキシ基を表し、ｌは、それぞれ独立に、０〜４の整数、ｋは、それぞれ独立に、０〜５の整数を表す。）
【０００８】
本発明は、式（ＩＩ）で表されるモノマーが、メチル（メタ）アクリレート、エチル（メタ）アクリレートおよび（メタ）アクリル酸からなる群から選ばれる少なくとも１種のモノマーである上記組成物である。
【０００９】
本発明は、式（ＩＩＩ）で表されるモノマーが、Ｎ−ビニルカルバゾール、ビニルナフタレンおよびビニルアントラセンからなる群から選ばれる少なくとも１種のモノマーである上記組成物である。
【００１０】
本発明は、式（ＩＶ）で表されるモノマーが、Ｎ，Ｎ−ジメチルアクリルアミド、Ｎ，Ｎ−ジエチルアクリルアミド、Ｎ−（２−ヒドロキシエチル）アクリルアミド、Ｎ−イソプロピルアクリルアミドおよびアクリロイルモルフォリンからなる群から選ばれる少なくとも１種のモノマーである上記組成物である。
【００１１】
本発明は、重合体（１）が、式（Ｉ）で表されるモノマーおよび式（ＩＩ）で表されるモノマーからなる上記組成物である。
【００１２】
本発明は、上記組成物を光重合してなる共重合体である。
本発明は、上記共重合体を含む膜を、延伸してなる光学フィルムである。
本発明は、光学フィルムを透過する透過光の波長νｎｍにおける位相差値Ｒｅ（ν）が、下記式を充足する上記光学フィルムである。
Ｒｅ（４５０）＜Ｒｅ（５５０）＜Ｒｅ（６５０）
本発明は、上記組成物を成膜化し、さらに延伸する光学フィルムの製造方法である。
本発明は、組成物を含む溶液を平滑な面にキャストして溶媒を留去することによって成膜化する上記光学フィルムの製造方法である。
本発明は、上記組成物の、光学フィルムを製造するための使用である。
本発明は、上記光学フィルムからなる位相差板である。
【発明の効果】
【００１３】
本発明の組成物からなる光学フィルムによれば、広い波長域で一様の偏光変換が可能になる。また本発明の組成物からなる共重合体は、ホスゲンを用いることがなくとも、簡便な方法で製造することができる。
【発明を実施するための最良の形態】
【００１４】
以下、本発明について詳細に説明する。「光学フィルム」とは、光を透過し得るフィルムであって、光学的な機能を有するフィルムをいう。光学的な機能とは、屈折、複屈折などを意味する。
本発明の組成物は、式（Ｉ）で表されるモノマー（以下「モノマー（Ｉ）」という場合がある）および式（ＩＩ）で表されるモノマー（以下「モノマー（ＩＩ）」という場合がある）からなる群から選ばれる少なくとも１種のモノマーからなる重合体（１）を含有する。
【００１５】
2009138069.tif 000008
【００１６】
モノマー（Ｉ）におけるＲ１は、水素原子またはメチル基を表す。
モノマー（Ｉ）におけるＲ２は５〜２０員環の芳香族性を有する基を少なくとも１つ有する原子団を表す。該芳香族性を有する基は、水酸基、炭素数１〜１２のアルキル基、炭素数１〜１２のアルコキシ基、炭素数５〜１２のアリール基、炭素数７〜１２のアラルキル基、グリシドキシ基、炭素数２〜４のアシル基、カルボキシル基またはハロゲン原子が結合していてもよい。モノマー（Ｉ）におけるＸは、炭素数１〜６のアルキレン基、炭素数２〜６のアルキレンオキシ基またはポリアルキレンオキシ基を表す。該ポリアルキレンオキシ基におけるアルキレン基は炭素数２〜６であり、アルキレンオキシ単位の繰り返し数は２〜６である。該アルキレン基、該アルキレンオキシ基またはポリアルキレンオキシ基の水素原子は、炭素数１〜６のアルキル基または水酸基に置換されていてもよく、該アルキレン基、該アルキレンオキシ基またはポリアルキレンオキシ基のメチレン基は、カルボニル基に置換されていてもよい。
該芳香族性を有する基の具体例としては、フェニル基、ベンジル基、ナフチル基またはアントラセニル基などの芳香族炭化水素基、ピロール基、フラニル基、ピラジニル基、ピラゾール基、ピリジニル基またはチアゾール基などの芳香族複素環基などが例示される。
【００１７】
芳香族性を有する基を少なくとも１つ有する原子団は、複数の芳香族性を有する基が連結基を介して結合されてなる１価の原子団であってもよい。連結基としては、たとえばメチレン基、エチリデン基、プロピリデン基、イソプロピリデン基、シクロヘキシリデン基、エチレン基またはプロピレン基などの炭素数１〜６程度の炭化水素基、単結合、酸素原子、硫黄原子、カルボニル基あるいは−ＣＯ２−などが挙げられる。
具体的には、複数の芳香族性を有する基が単結合で結合した例としてはビフェニル基が挙げられ、複数の芳香族性を有する基がイソプロピリデン基で結合した式（Ｖ）で表される基などが例示される。
2009138069.tif 000009
【００１８】
芳香族性を有する基には、たとえばメチル基、エチル基、イソプロピル基、ｔ−ブチル基またはオクチル基などの炭素数１〜１２のアルキル基、たとえばメトキシ基またはエトキシ基などの炭素数１〜１２のアルコキシ基、たとえばフッ素原子、塩素原子または臭素原子などのハロゲン原子、たとえばアセチル基などのような炭素数２〜４のアシル基、水酸基、グリシルオキシ基あるいはカルボキシル基が結合していてもよい。
【００１９】
モノマー（Ｉ）として、異なる複数のモノマーを併用してもよい。
モノマー（Ｉ）としては、特に、式（Ｉ−１）〜式（Ｉ−３）で表されるモノマーからなる群から選ばれる少なくとも１種のモノマーであることが好ましい。
2009138069.tif 000010
式（Ｉ−１）中、Ｒ１は上記と同じ意味を表し、Ｒは、それぞれ独立に、水素原子、水酸基、炭素数１〜６のアルキル基、炭素数１〜６のアルコキシ基またはグリシドキシ基を表す。ｋは０〜５の整数を表す。ｋが２以上の場合、複数のＲはそれぞれ異なる種類の基であってもよい。
【００２０】
2009138069.tif 000011
式（Ｉ−２）中、Ｒ１、Ｒおよびｋは上記と同じ意味を表す。Ｘ１は、それぞれ独立に、炭素数２〜６のアルキレン基を表す。該アルキレン基の水素原子は、炭素数１〜６のアルキル基または水酸基に置換されていてもよく、該アルキレン基のメチレン基は、カルボニル基に置換されていてもよい。ｎは１〜２０の整数を表す。ｌは０〜４の整数を表す。ｌが２以上の場合、複数のＲはそれぞれ異なる種類の基であってもよい。
【００２１】
2009138069.tif 000012
式（Ｉ−３）中、Ｒ１、Ｒ、Ｘ１、ｎ、ｌおよびｋは上記と同じ意味を表す。
【００２２】
モノマー（Ｉ）の具体例としては、ベンジルアクリレートまたはベンジルメタクリレート（Ｉ−１−１）の他、式（Ｉ−２−１）または式（Ｉ−３−１）で表されるモノマーが例示される。
2009138069.tif 000013
【００２３】
モノマー（Ｉ）の製造方法としては、たとえば芳香族性を有する基を与える化合物として、フェノール化合物を用い、該化合物にエチレンオキサイドなどのアルキレンオキサイドを反応させて、Ｒ２−Ｘ−ＯＨを得て、さらにアクリル酸またはメタクリル酸などでエステル化する方法、たとえば芳香族性を有する基を与える化合物として、ハロゲン化ベンゼン化合物を用い、該化合物にアルキレンジオールを反応させて、Ｒ２−Ｘ−ＯＨを得て、さらにアクリル酸またはメタクリル酸などでエステル化する方法などが挙げられる。
【００２４】
また上記例示されたベンジルアクリレートおよびベンジルメタクリレート（Ｉ−１−１）は、和光純薬工業、メルク社またはアルドリッチ社などから市販されており、式（Ｉ−２）および式（Ｉ−３）で表される化合物は新中村化学工業（株）からＮＫエステルＡ−ＬＥＮ−１０［式（Ｉ−２−１）で表されるモノマー］およびＮＫエステルＡ−ＣＭＰ−１Ｅ［式（Ｉ−３−１）で表されるモノマー］の商品名で市販されている。
【００２５】
重合体（１）を構成する全ての繰り返し単位１００モル％に対し、モノマー（Ｉ）に由来する繰り返し単位の含有量としては、後述するモノマー（ＩＩ）に由来する繰り返し単位が含まれていれば、含有されなくてもよいが、たとえば８０〜９９モル％、好ましくは８５〜９８モル％、特に好ましくは９０〜９７モル％である。モノマー（Ｉ）に由来する繰り返し単位の含有量が８０〜９９モル％であると、光学フィルムが広い波長域でより一様の偏光変換を行うことが可能になることから好ましい。
【００２６】
2009138069.tif 000014
【００２７】
モノマー（ＩＩ）におけるＲ３は、水素原子またはメチル基を表す。
モノマー（ＩＩ）におけるＲ４は、水素原子または炭素数１〜１２アルキル基を表す。
【００２８】
モノマー（ＩＩ）の具体例としては、（メタ）アクリル酸、メチル（メタ）アクリレート、エチル（メタ）アクリレートまたはブチル（メタ）アクリレートなどが例示され、特に（メタ）アクリル酸またはメチル（メタ）アクリレートが好ましい。
モノマー（ＩＩ）として、異なる複数のモノマーを併用してもよい。
【００２９】
重合体（１）を構成する全ての繰り返し単位１００モル％に対し、モノマー（ＩＩ）に由来する繰り返し単位の含有量としては、前述するモノマー（Ｉ）に由来する繰り返し単位が含まれていれば、含有されなくてもよいが、たとえば１〜９５モル％、好ましくは５〜９０モル％、特に好ましくは１０〜８０モル％である。モノマー（ＩＩ）に由来する繰り返し単位の含有量が１〜９５モル％であると、光学フィルムが広い波長域でより一様の偏光変換を行うことが可能になることから好ましい。
【００３０】
本発明の組成物に用いられる重合体（１）には、２種以上の複数のモノマーを併用することが好ましい。２種以上のモノマーの組み合わせとしては、特にモノマー（Ｉ）とモノマー（ＩＩ）との組合せが好ましい。重合体（１）が１種のモノマーからなる場合は、モノマー（Ｉ）からなることが好ましい。
【００３１】
本発明の組成物に用いられる重合体（１）には、モノマー（Ｉ）およびモノマー（ＩＩ）以外にも、モノマー（Ｉ）および／またはモノマー（ＩＩ）と共重合可能なモノマー（以下「共重合可能なモノマー」という場合がある）に由来する繰り返し単位が含有されていてもよい。共重合可能なモノマーとしては、たとえば酢酸ビニル、（無水）マレイン酸、マレイミド、グリシジル（メタ）アクリレート、エチレン、炭素数３〜２０のα−オレフィン化合物などが挙げられる。
【００３２】
共重合可能なモノマーとして用いられる炭素数３〜２０のα−オレフィン化合物としては、たとえばプロピレン、１−ブテン、１−ペンテン、１−ヘキセン、１−オクテン、１−デセン、１−ドデセン、１−テトラデセン、１−ヘキサデセン、１−オクタデセンまたは１−エイコセンのような炭素数３〜２０の直鎖状α−オレフィンや、４−メチル−１−ペンテン、３−メチル−１−ペンテンまたは３−メチル−１−ブテンのような炭素数４〜２０の分岐状α−オレフィンなどが挙げられる。
エチレンおよび炭素数３〜２０のα−オレフィン化合物の中でも、エチレン、炭素数が３または４の直鎖状α−オレフィンであるプロピレンまたは１−ブテンが、得られる共重合体をフィルム状に成形した際の柔軟性に優れることから好ましく、特にエチレンが好ましい。
【００３３】
共重合可能なモノマーは、２種類以上の共重合可能なモノマーを併用してもよい。
本発明の重合体（１）における共重合可能なモノマーに由来する繰り返し単位の含有量としては、たとえば５０モル％以下、好ましくは４０モル％以下、特に好ましくは３０モル％以下である。共重合可能なモノマーが５０モル％以下であると、光学フィルムが広い波長域でより一様の偏光変換を行うことが可能になることから好ましい。
【００３４】
重合体（１）の共重合形式としては、ランダム形式またはブロック形式などが挙げられるが、重合体（１）を構成する繰り返し単位がそれぞれドメインを形成しない程度にブロック形式が少量であると、得られる光学フィルムの透明性が向上することから好ましい。
【００３５】
重合体（１）の調製方法としては、たとえばこれらモノマーを１０重量％以上、好ましくは２０〜４０重量％の濃度になるように有機溶剤に調製し、窒素雰囲気下にて、２０〜１００℃程度、好ましくは４０〜９０℃程度、特に好ましくは６０〜８０℃程度に加熱しながら、１〜２４時間程度攪拌して、重合体（１）を含有する溶液を得る方法などが挙げられる。また反応を制御するために、用いるモノマーや重合開始剤を重合中に添加したり、有機溶剤に溶解したのち添加したりしてもよい。
また重合体（１）にエチレンまたはプロピレンなどの気体の共重合可能なモノマーを用いる場合には、窒素に代えて、かかる共重合可能なモノマー雰囲気下、好ましくは加圧下で製造すればよい。
【００３６】
有機溶剤としては、たとえばトルエンまたはキシレン等の芳香族炭化水素類；酢酸エチル、酢酸ブチル、エチレングリコールモノメチルエーテルアセテート、エチレングリコールモノエチルエーテルアセテート、プロピレングリコールモノメチルエーテルアセテートまたはプロピレングリコールモノエチルエーテルアセテート等のエステル類；ｎ−プロピルアルコールまたはイソプロピルアルコール等の脂肪族アルコール類；メチルエチルケトンまたはメチルイソブチルケトン等のケトン類などが挙げられる。
【００３７】
重合体（１）の調製に用いられる重合開始剤としては、たとえば２，２’−アゾビスイソブチロニトリル、２，２’−アゾビス（２−メチルブチロニトリル）、１，１’−アゾビス（シクロヘキサン−１−カルボニトリル）、２，２’−アゾビス（２，４−ジメチルバレロニトリル）、２，２’−アゾビス（２，４−ジメチル−４−メトキシバレロニトリル）、ジメチル−２，２’−アゾビス（２−メチルプロピオネート）または２，２’−アゾビス（２−ヒドロキシメチルプロピオニトリル）などのアゾ系化合物；ラウリルパーオキサイド、ｔｅｒｔ−ブチルハイドロパーオキサイド、過酸化ベンゾイル、ｔｅｒｔ−ブチルパーオキシベンゾエート、クメンヒドロパーオキシド、ジイソプロピルパーオキシジカーボネート、ジ−ｎ−プロピルパーオキシジカーボネート、ｔｅｒｔ−ブチルパーオキシネオデカノエート、ｔｅｒｔ−ブチルパーオキシピバレートまたは（３，５，５−トリメチルヘキサノイル）パーオキシドなどの有機過酸化物；過硫酸カリウム、過硫酸アンモニウムまたは過酸化水素など無機過酸化物等が挙げられる。また熱重合開始剤と還元剤を併用したレドックス系開始剤なども重合開始剤として使用し得る。
【００３８】
本発明の組成物は、かくして得られた重合体（１）と、式（ＩＩＩ）で表されるモノマー（以下「モノマー（ＩＩＩ）」という場合がある）および式（ＩＶ）で表されるモノマー（以下「モノマー（ＩＶ）」という場合がある）からなる群から選ばれる少なくとも１種のモノマー（２）とを含有する。
【００３９】
2009138069.tif 000015
【００４０】
モノマー（ＩＩＩ）におけるＲ５は、水素原子またはメチル基を表し、好ましくは水素原子である。
モノマー（ＩＩＩ）におけるＲ６は５〜２０員環の芳香族炭化水素基または芳香族複素環基を表す。該芳香族炭化水素基または芳香族複素環基は、水酸基、炭素数１〜１２のアルキル基、炭素数１〜１２のアルコキシ基、炭素数５〜１２のアリール基、炭素数７〜１２のアラルキル基、グリシドキシ基、炭素数２〜４のアシル基、カルボキシル基またはハロゲン原子が結合していてもよい。
具体例としては、フェニル基、ベンジル基、ナフチル基またはアントラセニル基などの芳香族炭化水素基、ピロール基、フラニル基、ピラジニル基、ピラゾール基、ピリジニル基またはチアゾール基などの芳香族複素環基などが例示される。
【００４１】
芳香族炭化水素基または芳香族複素環基には、たとえばメチル基、エチル基、イソプロピル基、ｔ−ブチル基またはオクチル基などの炭素数１〜１２のアルキル基、たとえばメトキシ基またはエトキシ基などの炭素数１〜１２のアルコキシ基、たとえばフッ素原子、塩素原子または臭素原子などのハロゲン原子、たとえばアセチル基などのような炭素数２〜４のアシル基、水酸基、グリシドキシ基あるいはカルボキシル基が結合していてもよい。
【００４２】
芳香族炭化水素基または芳香族複素環基は、複数の芳香族炭化水素基または芳香族複素環基が連結基を介して結合されてなる１価の基であってもよい。連結基としては、たとえばメチレン基、エチリデン基、プロピリデン基、イソプロピリデン基、シクロヘキシリデン基、エチレン基またはプロピレン基などの炭素数１〜６程度の炭化水素基、酸素原子、硫黄原子、カルボニル基あるいは−ＣＯ２−などが挙げられる。また複数の芳香族炭化水素基または芳香族複素環基が、単結合で結合していてもよい。
具体的には、複数の芳香族炭化水素基が単結合で結合した例としてはビフェニル基が挙げられ、複数の芳香族炭化水素基がイソプロピリデン基で結合した式（Ｖ）で表される基などが例示される。
2009138069.tif 000016
【００４３】
モノマー（ＩＩＩ）としては、たとえばｏ−メチルスチレン、ｍ−メチルスチレン、ｐ−メチルスチレン、２，４−ジメチルスチレン、ｏ−エチルスチレンまたはｐ−エチルスチレンなどのアルキルスチレン、たとえばヒドロキシスチレン、ｔ−ブトキシスチレン、ビニル安息香酸、ビニルベンジルアセテート、ｏ−クロロスチレンまたはｐ−クロロスチレンなどの、ベンゼン環に水酸基、アルコキシ基、カルボキシル基、アシルオキシ基またはハロゲンなどが結合した置換スチレン、たとえば４−ビニルビフェニルまたは４−ヒドロキシ−４’−ビニルビフェニルなどのビニルビフェニル系化合物、ビニルナフタレンまたはビニルアントラセンなどの縮合環およびビニル基を有する化合物、Ｎ−ビニルフタルイミドなどの芳香族炭化水素基、複素環基およびビニル基を有する化合物等が挙げられる。
モノマー（ＩＩＩ）として、異なる複数のモノマーを併用してもよい。
芳香族複素環基を有するモノマー（ＩＩＩ）としては、Ｎ−ビニルカルバゾールまたはＮ−ビニルインドールなどが挙げられる。
【００４４】
モノマー（ＩＩＩ）としては、特にＮ−ビニルカルバゾール、ビニルナフタレンおよびビニルアントラセンからなる群から選ばれる少なくとも１種のモノマーを有することが好ましい。
【００４５】
モノマー（ＩＩＩ）の含有量は、重合体（１）とモノマー（２）の合計量を１００重量％とした場合、たとえば１０〜９０重量％、好ましくは２０〜８５重量％、特に好ましくは２５〜８０重量％である。モノマー（ＩＩＩ）の含有量が１０〜９０重量％であると、光学フィルムが広い波長域でより一様の偏光変換を行うことが可能になることから好ましい。
【００４６】
2009138069.tif 000017
【００４７】
モノマー（ＩＶ）におけるＲ７は、水素原子またはメチル基を表し、好ましくは水素原子である。
モノマー（ＩＶ）におけるＲ８およびＲ９は、それぞれ独立に、水素原子、メチル基、エチル基、イソプロピル基またはｎ−ブチル基などの炭素数１〜６のアルキル基を表し、Ｒ８およびＲ９をブチレン基またはヘキシレン基などで連結した炭素数４〜６のアルキレン基であってもよい。該アルキル基および該アルキレン基の水素原子は水酸基に置換されていてもよい。また該アルキル基および該アルキレン基に含まれる炭素原子は、酸素原子、硫黄原子または窒素原子などのヘテロ原子に置換されていてもよい。
モノマー（ＩＶ）として、異なる複数のモノマーを併用してもよい。
【００４８】
モノマー（ＩＶ）の具体例としては、たとえば（メタ）アクリルアミドのほかに、Ｎ−メチル（メタ）アクリルアミド、Ｎ−エチル（メタ）アクリルアミド、Ｎ−イソプロピル（メタ）アクリルアミド、Ｎ−ブチル（メタ）アクリルアミドまたはＮ−（２−ヒドロキシエチル）アクリルアミド等のＮ−置換（メタ）アクリルアミド、たとえばＮ，Ｎ−ジメチル（メタ）アクリルアミド、Ｎ，Ｎ−ジエチル（メタ）アクリルアミド、Ｎ，Ｎ−ジプロピル（メタ）アクリルアミドまたは（メタ）アクリロイルモルホリン等のＮ，Ｎ−置換（メタ）アクリルアミドなどが挙げられる。
モノマー（ＩＶ）としては、特にＮ，Ｎ−ジメチルアクリルアミド、Ｎ，Ｎ−ジエチルアクリルアミド、Ｎ−（２−ヒドロキシエチル）アクリルアミド、Ｎ−イソプロピルアクリルアミドまたはアクリロイルモルホリンが好ましい。
モノマー（ＩＶ）は、市販されているものをそのまま使用すればよい。
【００４９】
モノマー（ＩＶ）の含有量は、重合体（１）とモノマー（２）の合計量を１００重量％とした場合、たとえば１０〜９０重量％、好ましくは２０〜８５重量％、特に好ましくは２５〜８０重量％である。モノマー（ＩＶ）の含有量が１０〜９０重量％であると、光学フィルムが広い波長域でより一様の偏光変換を行うことが可能になることから好ましい。
【００５０】
本発明の組成物に含まれる光重合開始剤（３）としては、たとえばベンゾイン類、ベンゾフェノン類、ベンジルケタール類、α−ヒドロキシケトン類、α−アミノケトン類、ヨードニウム塩またはスルホニウム塩等が挙げられ、より具体的には、イルガキュア（Irgacure）９０７、イルガキュア１８４、イルガキュア６５１、イルガキュア２５０、イルガキュア３６９（以上、全てチバスペシャルティケミカルズ社製）、セイクオールＢＺ、セイクオールＺ、セイクオールＢＥＥ（以上、全て精工化学社製）、カヤキュアー（kayacure）ＢＰ１００（日本化薬社製）、カヤキュアーＵＶＩ−６９９２（ダウ社製）、アデカオプトマーＳＰ−１５２またはアデカオプトマーＳＰ−１７０（以上、全て旭電化）などを挙げることができる。
また光重合開始剤（３）の使用量は、たとえば本発明の組成物を構成するモノマー（２）１００重量部に対して、０．１重量部〜３０重量部であり、好ましくは、０．５重量部〜１０重量部である。上記範囲内であれば、透過率を低下することなく、モノマー（２）を重合させることができる。
【００５１】
本発明の組成物には、３官能以上の多官能光重合性化合物が含有されていてもよい。３官能以上の多官能光重合性化合物としては、たとえばペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレートまたはジペンタエリスリトールヘキサメタクリレートなどが挙げられる。共重合可能なモノマーは、単独でも２種以上を組み合わせて用いてもよい。３官能以上の多官能光重合性化合物は、１種類でも２種類以上の３官能以上の多官能光重合性化合物を用いてもよい。
【００５２】
本発明の組成物には、モノマー（２）の重合を制御し、得られる光学フィルムの安定性を向上させるために、重合禁止剤を含有していてもよい。重合禁止剤としては、たとえばハイドロキノンまたはアルキルエーテル等の置換基を有するハイドロキノン類、ブチルカテコール等のアルキルエーテル等の置換基を有するカテコール類、ピロガロール類、２，２、６，６−テトラメチル−１−ピペリジニルオキシラジカル等のラジカル補足剤、チオフェノール類、β−ナフチルアミン類あるいはβ−ナフトール類等を挙げることができる。
重合禁止剤の使用量は、たとえば組成物を構成するモノマー（２）１００重量部に対して、０．１重量部〜３０重量部であり、好ましくは、０．５重量部〜１０重量部である。上記範囲内であれば、透過率を低下することなく、モノマー（２）を重合させることができる。
【００５３】
本発明の組成物には、モノマー（２）の重合を高感度化するために光増感剤を含有していてもよい。光増感剤としては、たとえばキサントンまたはチオキサントン等のキサントン類、アントラセンまたはアルキルエーテルなどの置換基を有するアントラセン類、フェノチアジンあるいはルブレンを挙げることができる。
光増感剤の使用量としては、モノマー（２）１００重量部に対して、たとえば０．１重量部〜３０重量部であり、好ましくは０．５重量部〜１０重量部である。上記範囲内であれば、透過率を低下することなく、高感度化にモノマー（２）を重合させることができる。
【００５４】
本発明の組成物には、レベリング剤が含有されていてもよい。レベリング剤としては、たとえばトーレシリコーンＤＣ３ＰＡ、同ＳＨ７ＰＡ、同ＤＣ１１ＰＡ、同ＳＨ２１ＰＡ、同ＳＨ２８ＰＡ、同２９ＳＨＰＡ、同ＳＨ３０ＰＡ、ポリエーテル変性シリコンオイルＳＨ８４００（トーレシリコーン（株）製）、ＫＰ３２１、ＫＰ３２２、ＫＰ３２３、ＫＰ３２４、ＫＰ３２６、ＫＰ３４０、ＫＰ３４１（信越シリコーン製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２、ＴＳＦ４４６０（ジーイー東芝シリコーン（株）製）、フロリナート（商品名）ＦＣ４３０、同ＦＣ４３１（住友スリーエム（株）製）、メガファック（商品名）Ｆ１４２Ｄ、同Ｆ１７１、同Ｆ１７２、同Ｆ１７３、同Ｆ１７７、同Ｆ１８３、同Ｒ３０（大日本インキ化学工業（株）製）、エフトップ（商品名）ＥＦ３０１、同ＥＦ３０３、同ＥＦ３５１、同ＥＦ３５２（新秋田化成（株）製）、サーフロン（商品名）Ｓ３８１、同Ｓ３８２、同ＳＣ１０１、同ＳＣ１０５（旭硝子（株）製）、Ｅ５８４４（（株）ダイキンファインケミカル研究所製）、ＢＭ−１０００、ＢＭ−１１００（いずれも商品名：ＢＭ  Ｃｈｅｍｉｅ社製）、メガファック（商品名）Ｒ０８、同ＢＬ２０、同Ｆ４７５、同Ｆ４７７または同Ｆ４４３（大日本インキ化学工業（株）製）などが挙げられる。
レベリング剤を用いることにより、得られるフィルム（膜）を平滑化することができる。さらに製膜化の製造過程で、組成物の流動性を制御したり、モノマーを重合して得られるフィルムの架橋密度を調整したりすることができる。
レベリング剤の含有量の具体的な数値は、通常、重合体（１）、モノマー（２）、光重合開始剤（３）、必要に応じて含有される共重合可能なモノマーの合計１００重量部に対して、０．００５重量部〜２．０重量部であり、好ましくは、０．０１重量部〜１．５重量部である。上記範囲内であれば、透過率を低下することなく、モノマー（２）を重合させることができる。
【００５５】
本発明の組成物には、可塑剤が含有されていてもよい。可塑剤としては、リン酸エステル、カルボン酸エステルまたはグリコール酸エステルが用いられる。リン酸エステルの例には、トリフェニルホスフェート（ＴＰＰ）、トリクレジルホスフェート（ＴＣＰ）、クレジルジフェニルホスフェート、オクチルジフェニルホスフェート、ジフェニルビフェニルホスフェート、トリオクチルホスフェートまたはトリブチルホスフェートが含まれる。
上記カルボン酸エステルとしては、フタル酸エステルまたはクエン酸エステルが代表的である。上記フタル酸エステルの例には、ジメチルフタレート（ＤＭＰ）、ジエチルフタレート（ＤＥＰ）、ジブチルフタレート（ＤＢＰ）、ジオクチルフタレート（ＤＯＰ）、ジフェニルフタレート（ＤＰＰ）またはジエチルヘキシルフタレート（ＤＥＨＰ）が含まれる。上記クエン酸エステルの例には、Ｏ−アセチルクエン酸トリエチル（ＯＡＣＴＥ）およびＯ−アセチルクエン酸トリブチル（ＯＡＣＴＢ）、クエン酸アセチルトリエチルまたはクエン酸アセチルトリブチルが例示される。
【００５６】
その他のカルボン酸エステルとしては、オレイン酸ブチル、リシノール酸メチルアセチル、セバシン酸ジブチルまたは種々のトリメリット酸エステルが例示される。
グリコール酸エステルとしては、トリアセチン、トリブチリン、ブチルフタリルブチルグリコレート、エチルフタリルエチルグリコレート、メチルフタリルエチルグリコレートまたはブチルフタリルブチルグリコレートなどが例示される。またトリメチロールプロパントリベンゾエート、ペンタエリスリトールテトラベンゾエート、ジトリメチロールプロパンテトラアセテート、ジトリメチロールプロパンテトラプロピオネート、ペンタエリスリトールテトラアセテート、ソルビトールヘキサアセテート、ソルビトールヘキサプロピオネート、ソルビトールトリアセテートトリプロピオネート、イノシトールペンタアセテートまたはソルビタンテトラブチレート等も好例として挙げられる。
【００５７】
可塑剤としては、特にトリフェニルホスフェート、トリクレジルホスフェート、クレジルジフェニルホスフェート、トリブチルホスフェート、ジメチルフタレート、ジエチルフタレート、ジブチルフタレート、ジオクチルフタレート、ジエチルヘキシルフタレート、トリアセチン、エチルフタリルエチルグリコレート、トリメチロールプロパントリベンゾエート、ペンタエリスリトールテトラベンゾエート、ジトリメチロールプロパンテトラアセテート、ペンタエリスリトールテトラアセテート、ソルビトールヘキサアセテート、ソルビトールヘキサプロピオネートまたはソルビトールトリアセテートトリプロピオネート等が好ましく、特にトリフェニルホスフェート、ジエチルフタレート、エチルフタリルエチルグリコレート、トリメチロールプロパントリベンゾエート、ペンタエリスリトールテトラベンゾエート、ジトリメチロールプロパンテトラアセテート、ソルビトールヘキサアセテート、ソルビトールヘキサプロピオネートまたはソルビトールトリアセテートトリプロピオネートが好ましい。
【００５８】
可塑剤は１種でもよいし２種以上併用してもよい。可塑剤の添加量は、本発明のフィルム特性を大きく損ねない範囲で適宜、選択されればよく、たとえば本発明における組成物の固形分の総量に対して０．１〜３０重量％程度である。
可塑剤の具体例は、特開平１１−１２４４４５号公報記載の（ジ）ペンタエリスリトールエステル類、特開平１１−２４６７０４号公報記載のグリセロールエステル類、特開２０００−６３５６０号公報記載のジグリセロールエステル類、特開平１１−９２５７４号公報記載のクエン酸エステル類または特開平１１−９０９４６号公報記載の置換フェニルリン酸エステル類として知られている。
【００５９】
本発明の共重合体は、通常、組成物を光重合して得ることができる。
組成物は、モノマー（Ｉ）およびモノマー（ＩＩ）からなる群から選ばれる少なくとも１種のモノマーからなる重合体（１）、モノマー（ＩＩＩ）およびモノマー（ＩＶ）からなる群から選ばれる少なくとも１種のモノマー（２）ならびに光重合開始剤（３）を混合し、必要に応じて、３官能以上の多官能光重合性化合物、光増感剤、レベリング剤、可塑剤および有機溶剤を混合することによって調製される。
共重合体を製造する際の有機溶剤の量は、重合体（１）、モノマー（２）の合計濃度を１０重量％以上、好ましくは２０〜５０重量％に調製される量である。
有機溶剤としては、上記重合体（１）の製造方法に用いられた有機溶剤と同様の溶剤が用いられる。
【００６０】
本発明の光学フィルムは、通常かくして得られた組成物を成膜化し、得られた膜状物を光重合後に、さらに延伸することによって製造される。組成物の成膜化方法としては、たとえば組成物を平滑な面にキャストして溶剤を留去する溶剤キャスト法、組成物から有機溶剤を除去し、得られた共重合体を溶融押出機などでフィルム状に押出成形する溶融押出法などが挙げられる。特に溶剤キャスト法は組成物をそのまま成膜化できることから好ましい。
【００６１】
光重合においては、通常紫外光（ＵＶ）によって硬化される。紫外光の発生源としては、蛍光ケミカルランプ、ブラックライト、低圧、高圧、超高圧水銀ランプ、メタルハライドランプ、太陽光線などが例示される。紫外光の照射強度は、終始一定の強度でも行ってよいし、硬化途中で強度を変化させることにより、硬化後の物性を微調整することもできる。
【００６２】
また得られた膜状物を延伸する方法としては、たとえばテンター法による延伸法、ロール間延伸による延伸法などが挙げられる。
延伸は、一軸延伸でも二軸延伸のいずれでもよく、縦延伸でも横延伸のいずれでもよい。特に生産性の観点から、一軸延伸が好ましく、特に一軸の縦延伸または一軸の横延伸が好ましい。
【００６３】
光学フィルムを透過する光の波長４５０ｎｍのレターデーション［Ｒｅ（４５０）］と波長５５０ｎｍのレターデーション［Ｒｅ（５５０）］との比（［Ｒｅ（４５０）］／［Ｒｅ（５５０）］）は波長分散係数αと定義され、光学フィルムが広い波長域において一様の偏光変換を行うためには、光学フィルムの波長分散係数αが１．００未満である波長分散特性を有することが好ましい。かくして得られた本発明の光学フィルムは、通常、波長分散係数αが１．００未満である。
光学フィルムを透過する光の波長νｎｍにおける位相差値Ｒｅ（ν）は、通常Ｒｅ（４５０）＜Ｒｅ（５５０）＜Ｒｅ（６５０）の関係を充足するなど、３００〜７００ｎｍ可視領域全般で右上がりの分散を示すことから、広い波長域で一様の偏光変換を行うことができる。
本発明の光学フィルムは、広い波長域において一様の偏光変換が可能であるため、λ／２板またはλ／４板などの位相差板や、視野角向上フィルムなどとして用いられる。また光学フィルムがλ／４板であれば、それを直線偏光板と組み合わせて広波長域の円偏光板とすることができ、またλ／２板であれば、それを直線偏光板と組み合わせて広波長域の偏光回転素子とすることができる。したがって、各種液晶表示装置、陰極線管（ＣＲＴ）、タッチパネル、エレクトロルミネセンス（ＥＬ）ランプ等における反射防止フィルター、さらには液晶プロジェクターなどに使用することができる。
本発明の位相差板は、このように上記の光学フィルムからなり、広い波長域において一様の偏光変換が可能である。
【実施例】
【００６４】
以下、実施例により本発明を更に詳細に説明する。例中の「％」および「部」は、特記ない限り、重量％および重量部である。
【００６５】
（波長分散特性）
合成した樹脂から溶剤キャスト法によって膜状物を作製した。該膜状物を温調付オートグラフ（（株）東洋精機製作所製、ストログラフＴ）によって延伸し、本発明の光学フィルムを作製した。光学フィルムの膜厚は厚み計（仙台ニコン（株）製）で測定し、４５０ｎｍから７５０ｎｍの波長範囲において、波長分散特性を自動複屈折計（ＫＯＢＲＡ−ＷＲ、王子計測機器社製）を用いて測定した。
【００６６】
（光学異方性）
延伸によって重合体主鎖を一軸配向させた際に、その配向方向と屈折率が最大になる方向が異なる（たとえば直交する場合など）光学異方性を有する場合、負の複屈折性を有している。一方、配向方向と屈折率が最大になる方向が一致する、またはほぼ一致する（たとえば配向方向と屈折率が最大になる方向との差が１０度以内の場合など）場合、正の複屈折性を有している。屈折率が最大になる方向は自動複屈折計より求められる。
【００６７】
（実施例１）
攪拌機、温度計および還流冷却器を備えた反応槽に、式（Ｉ−２−１）で表されるモノマー（新中村化学製、商品名  Ａ−ＬＥＮ−１０）［モノマー（Ｉ）］２４２部、メチルメタクリレート［モノマー（ＩＩ）］６０部、プロピレングリコールモノメチルエーテルアセテート５６０部を混合し溶解させ、その後、７０℃に昇温させた。その後、重合開始剤（アゾビスイソブチロニトリル）０．７４部を添加し、７０℃で７時間攪拌し、重合体（１）を含有するロピレングリコールモノメチルエーテルアセテート溶液を得た。得られた溶液１００ｇに、Ｎ−ビニルカルバゾール［モノマー（ＩＩＩ）］１部（２）、光重合開始剤（３）（2-Methyl-1-4-(methylthio)pheny-2-morpholino-propan-1-one、イルガキュア９０７、チバスペシャリティケミカルズ社製）１．０ｇ、メガファック（商品名）Ｆ４７５（大日本インキ化学工業（株）製）０．０５ｇを混合溶解したのち、ポリエチレンテレフタレート製の離型フィルム上に、３００μｍのギャップのアプリケーターで塗布、１００℃で３０分乾燥し、ＵＶ照射（高圧水銀ランプ：１Ｐａｓｓ当たり  ２００ｍＪ／ｃｍ２：３６５ｎｍ）して、本発明の共重合体を膜状物として得た。続いて該膜状物を温度調節オートグラフ延伸機を使用して１．８倍延伸し光学フィルムを得た。得られた光学フィルムを、４５０ｎｍから７５０ｎｍの波長範囲において、自動複屈折計（ＫＯＢＲＡ−ＷＲ、王子計測機器社製）を用いて波長分散特性を測定した。その光学フィルムは、フィルム厚：５８μｍ、正の複屈折性で、Ｒｅ（５５０）＝８８ｎｍ、Ｒｅ（４５０）／Ｒｅ（５５０）＝０．８８、Ｒｅ（５００）／Ｒｅ（５５０）＝０．９６、Ｒｅ（６００）／Ｒｅ（５５０）＝１．０４、Ｒｅ（６５０）／Ｒｅ（５５０）＝１．０７、Ｒｅ（７５０）／Ｒｅ（５５０）＝１．１０の光学特性であった。
【００６８】
2009138069.tif 000018
（実施例２）
Ｎ−ビニルカルバゾール［モノマー（ＩＩＩ）］１部をＮ，Ｎ−ジエチルアクリルアミド［モノマー（ＩＶ）］２４部に変更する以外には実施例１と同様にして、光学フィルムを得た。その光学フィルムは、フィルム厚：５２μｍ、正の複屈折性で、Ｒｅ（５５０）＝４８ｎｍ、Ｒｅ（４５０）／Ｒｅ（５５０）＝０．９５、Ｒｅ（５００）／Ｒｅ（５５０）＝０．９７、Ｒｅ（６００）／Ｒｅ（５５０）＝１．０３、Ｒｅ（６５０）／Ｒｅ（５５０）＝１．０５、Ｒｅ（７５０）／Ｒｅ（５５０）＝１．０６の光学特性であった。
【産業上の利用可能性】
【００６９】
本発明の組成物からなる光学フィルムによれば、広い波長域で一様の偏光変換が可能になる。また本発明の組成物からなる共重合体は、ホスゲンを用いることがなくとも、簡便な方法で製造することができる。